(57)【要約】【課題】携帯電話等のガラス基板の表面を保護する目的で使用される粘着フィルム、及び、当該粘着フィルムの粘着剤層を形成するための粘着剤を提供する。【解決手段】フィルム基材に設けられた粘着剤層が、粘着成分として、炭素数１〜１８であるアルキル基を有する（メタ）アクリル系モノマーを主成分とする（メタ）アクリル系ポリマーを含み、かつ、アルキレンオキシドの繰り返し構造単位内の炭素数が２〜８である繰り返し構造単位を有するポリエーテル化合物の少なくとも１種を含む。この際、前記ポリエーテル化合物は、（メタ）アクリル系ポリマー１００重量部に対して５〜７０重量部含有されていることが好ましく、２５０〜４０００の平均分子量を有するポリプロピレングリコール、ポリオキシプロピレングリセリルエーテル、ポリアルキレングリコール誘導体であることが好ましい。【選択図】図１
2015044959.tif 000002
【特許請求の範囲】
【請求項１】
ガラス基板の表面保護を目的として貼着して使用される粘着フィルムであって、当該粘着フィルムを構成するフィルム基材の少なくとも一方の面には、粘着剤をコーティングすることにより形成された粘着剤層が設けられており、前記粘着剤が、粘着成分として、炭素数１〜１８であるアルキル基を有するアクリル系モノマー及び／又はメタクリル系モノマーを主成分とする（メタ）アクリル系ポリマーを含み、かつ、アルキレンオキシドの繰り返し構造単位内の炭素数が２〜８である繰り返し構造単位を有するポリエーテル化合物の少なくとも１種を含むことを特徴とするガラス基板表面保護用粘着フィルム。
【請求項２】
前記ポリエーテル化合物が、前記（メタ）アクリル系ポリマー１００重量部に対して５〜７０重量部の割合で含有されていることを特徴とする請求項１に記載のガラス基板表面保護用粘着フィルム。
【請求項３】
前記ポリエーテル化合物が、２５０〜４０００の平均分子量を有するポリプロピレングリコール、ポリオキシプロピレングリセリルエーテル、ポリアルキレングリコール誘導体から成る群より選ばれた少なくとも１種以上であることを特徴とする請求項１または２に記載のガラス基板表面保護用粘着フィルム。
【請求項４】
前記粘着剤層の粘着力が０．００１〜５．０Ｎ／２５ｍｍであり、しかも、当該粘着剤層の表面抵抗値が１０12Ω未満であることを特徴とする請求項１〜３のいずれか１項に記載のガラス基板表面保護用粘着フィルム。
【請求項５】
ガラス基板の表面保護を目的として貼着して使用される保護粘着フィルムを製造するための粘着剤であって、粘着成分として、炭素数１〜１８であるアルキル基を有するアクリル系モノマー及び／又はメタクリル系モノマーを主成分とする（メタ）アクリル系ポリマーを含み、かつ、アルキレンオキシドの繰り返し構造単位内の炭素数が２〜８である繰り返し構造単位を有するポリエーテル化合物の少なくとも１種を含むことを特徴とする保護粘着フィルム用粘着剤。
【請求項６】
前記ポリエーテル化合物が、前記（メタ）アクリル系ポリマー１００重量部に対して５〜７０重量部の割合で含有されていることを特徴とする請求項５に記載の保護粘着フィルム用粘着剤。
【請求項７】
前記ポリエーテル化合物が、２５０〜４０００の平均分子量を有するポリプロピレングリコール、ポリオキシプロピレングリセリルエーテル、ポリアルキレングリコール誘導体から成る群より選ばれた少なくとも１種以上であることを特徴とする請求項５または６に記載の保護粘着フィルム用粘着剤。
【発明の詳細な説明】
【技術分野】
【０００１】
本発明は、携帯電話やディスプレイ等のガラス基板表面の傷や汚れを防止するために使用される保護粘着フィルム（ガラス基板表面保護用粘着フィルム）に関する。又、本発明は、この保護粘着フィルムを製造するための粘着剤に関するものでもある。
【背景技術】
【０００２】
これまで、携帯電話やディスプレイ等のガラス基板の表面を保護するための粘着フィルムとしては、貼り付け時のエア抜け性や濡れ性の点から、シリコーン粘着剤が使用されてきているが、シリコーン粘着剤は高価であり、代替品が求められている。そして、シリコーン粘着剤の代替品として低価格なウレタン系微粘着剤も使用されているが、このようなウレタン系微粘着剤の場合には耐候性が良くないという問題点があった。
又、下記の特許文献１には、高価なシリコーン粘着剤の代替として、安価なアクリル系粘着剤に可塑剤として脂肪酸エステルを添加した粘着層が設けられ、濡れ性やエア抜け性など作業性が改良された保護粘着フィルムが開示されている。
【０００３】
しかしながら、粘着剤層に可塑剤として脂肪酸エステルが添加された上記特許文献１記載の保護粘着フィルムは、粘着剤層の表面抵抗値が大きいため、静電気が発生して表面にゴミが付着し易いという問題点があった。
【先行技術文献】
【特許文献】
【０００４】
【特許文献１】特開２０１０−２０９３２４号公報
【発明の概要】
【発明が解決しようとする課題】
【０００５】
本発明は、上記の従来技術における問題点を解決し、シリコーン粘着剤に比べて低価格で、ガラス基板表面に貼り付ける際のエア抜け性、濡れ性、ゴミ付着防止性に優れた保護粘着フィルムを提供することを課題とするものであり、このような保護粘着フィルムの製造に適した粘着剤を提供することも、本発明の課題である。
上記の課題を解決するために、本発明者等は、保護粘着フィルムの粘着層の特性に関して種々検討を行なった結果、特定構造を有するポリエーテル化合物を可塑剤として添加した粘着剤を用いると、ガラス基板表面に貼着する際のエア抜け性及び濡れ性が改善できるだけでなく、粘着剤層の表面抵抗値を小さくすることができ、これによって、ガラス基板表面に保護粘着フィルムを貼着する際のゴミの付着が有効に防止できることを見い出して、本発明を完成した。
【課題を解決するための手段】
【０００６】
上記課題を解決可能な本発明の粘着フィルムは、携帯電話やディスプレイ等のガラス基板の表面保護を目的として貼着して使用されるものであって、当該保護粘着フィルムを構成するフィルム基材の少なくとも一方の面には、粘着剤をコーティングすることにより形成された粘着剤層が設けられており、前記粘着剤が、粘着成分として、炭素数１〜１８であるアルキル基を有するアクリル系モノマー及び／又はメタクリル系モノマーを主成分とする（メタ）アクリル系ポリマーを含み、かつ、アルキレンオキシドの繰り返し構造単位内の炭素数が２〜８である繰り返し構造単位を有するポリエーテル化合物の少なくとも１種を含むことを特徴とする。
【０００７】
又、本発明は、前記の特徴を有した粘着フィルムにおいて、前記ポリエーテル化合物が、前記（メタ）アクリル系ポリマー１００重量部に対して５〜７０重量部の割合で含有されていることを特徴とするものである。
【０００８】
又、本発明は、前記の特徴を有した粘着フィルムにおいて、前記ポリエーテル化合物が、２５０〜４０００の平均分子量を有するポリプロピレングリコール、ポリオキシプロピレングリセリルエーテル、ポリアルキレングリコール誘導体から成る群より選ばれた少なくとも１種以上であることを特徴とするものである。尚、本願明細書中において使用されている「平均分子量」なる語は、特にことわりのない限り、重量平均分子量を示す。
【０００９】
更に、本発明は、前記の特徴を有した粘着フィルムにおいて、前記粘着剤層の粘着力が０．００１〜５．０Ｎ／２５ｍｍであり、しかも、当該粘着剤層の表面抵抗値が１０12Ω未満であることを特徴とするものでもある。
【００１０】
又、本発明は、ガラス基板の表面保護を目的として貼着して使用される粘着フィルムを製造するための粘着剤であり、当該粘着剤が、粘着成分として、炭素数１〜１８であるアルキル基を有するアクリル系モノマー及び／又はメタクリル系モノマーを主成分とする（メタ）アクリル系ポリマーを含み、かつ、可塑剤として、アルキレンオキシドの繰り返し構造単位内の炭素数が２〜８である繰り返し構造単位を有するポリエーテル化合物の少なくとも１種を含むことを特徴とする。
【００１１】
又、本発明は、前記の特徴を有した粘着剤において、前記ポリエーテル化合物が、前記（メタ）アクリル系ポリマー１００重量部に対して５〜７０重量部の割合で含有されていることを特徴とするものである。
【００１２】
又、本発明は、前記の特徴を有した粘着剤において、前記ポリエーテル化合物が、２５０〜４０００の平均分子量を有するポリプロピレングリコール、ポリオキシプロピレングリセリルエーテル、ポリアルキレングリコール誘導体から成る群より選ばれた少なくとも１種以上であることを特徴とするものでもある。
【発明の効果】
【００１３】
本発明の粘着フィルムは、ガラス基板表面に貼り付ける際のエア抜け性、濡れ性、ゴミ付着防止性に優れており、本発明の粘着剤を用いることにより、シリコーン粘着剤に比べて低価格で上記粘着フィルムを実現することができる。
【図面の簡単な説明】
【００１４】
【図１】本発明の実施の形態に係る粘着フィルムの層構成を示す図であり、この粘着フィルムにおいては、フィルム基材１の片面に設けられた粘着剤層２の表面を保護する目的で剥離ライナー３が積層されている。
【発明を実施するための形態】
【００１５】
以下、本発明の粘着フィルムにおける粘着剤層を形成する際に使用される本発明の粘着剤の構成成分について説明する。
まず、本発明の粘着剤における粘着成分は、炭素数１〜１８のアルキル基を有するアクリル系モノマー及び／又はメタクリル系モノマーを主成分とする（メタ）アクリル系ポリマーであり、このようなポリマーはいずれも、優れた透明性及び耐久性を有している。
本発明において特に好ましい（メタ）アクリル系ポリマーを構成するモノマーとしては、例えば（メタ）アクリル酸、（メタ）アクリル酸メチル、（メタ）アクリル酸エチル、（メタ）アクリル酸‐ｎ‐プロピル、（メタ）アクリル酸イソプロピル、（メタ）アクリル酸‐ｎ‐ブチル、（メタ）アクリル酸‐２‐エチルエキシル等が挙げられ、これらは単独で使用されても、２種以上が併用されてもよい。
【００１６】
又、本発明の粘着剤中に含まれる可塑剤は、アルキレンオキシドの繰り返し構造単位内の炭素数が２〜８のポリエーテル化合物であり、本発明の粘着剤中には、このようなポリエーテル化合物が少なくとも１種含有されていればよく、このような化学構造を有したポリエーテル化合物は、ほぼ全ての溶剤型粘着剤に添加、利用できる。そして、この化合物には、分子中にアルキレンオキシド単位構造が含まれているので、本発明の粘着剤をコーティングして形成される粘着剤層の表面抵抗値は、従来の脂肪酸エステルが添加された粘着剤層の表面抵抗値よりも低く、優れたゴミや汚れの付着防止性能が発揮される。
又、可塑剤として特定の化学構造を有するポリエーテル化合物が添加された本発明の粘着剤は、エアー抜け性、仮留め性、濡れ性、施工性、再剥離性、作業性などの性能の点においても優れており、アクリル系粘着剤に脂肪酸エステルが添加された従来の粘着剤と同等もしくはそれ以上の性能を示す。
【００１７】
本発明では、上記のポリエーテル化合物として、上記の化学構造を有した種々の市販品が使用できるが、特に適した可塑剤は、２５０〜４０００の平均分子量を有するポリプロピレングリコール、ポリオキシプロピレングリセリルエーテル、ポリアルキレングリコール誘導体である。このようなポリプロピレングリコール、ポリオキシプロピレングリセリルエーテルとしては、例えば日油株式会社製のユニオール（登録商標）が挙げられる。又、ポリアルキレングリコール誘導体としては、ポリエチレングリコールやポリプロピレングリコールの両端に存在するOH基の一方又は両方がアルキル基で置換された化合物が挙げられ、例えば日油株式会社製のユニルーブ（登録商標）や、日信化学工業株式会社製のサーフィノール（商品名）が使用できる。後者の化合物は、アセチレン基の両側にそれぞれ(CH3)2CHCH2C(CH3)(OH)基が結合した左右対称構造の化合物に、エチレンオキシドを付加することにより得られた化合物である。
尚、本発明では、上記のポリエーテル化合物は、（メタ）アクリル系ポリマー１００重量部に対して５〜７０重量部、好ましくは１０〜５０重量部、より好ましくは１５〜４０重量部の割合で配合される。
【００１８】
又、本発明の粘着フィルムにおいては、前記の粘着剤をコーティングすることにより形成された粘着剤層が、フィルム基材（支持体フィルム）の片面又は両面に積層されており、以下、図１に本発明の粘着フィルムの具体例を示して本発明を説明する。
【００１９】
図１に例示される本発明の粘着フィルムは、フィルム基材１と、このフィルム基材１の片面に設けられた粘着剤層２とから構成されており、フィルム基材１の材質は特に限定されないが、透明性及び、粘着剤層を構成する粘着剤との接着性の点からポリエチレンテレフタレート（ＰＥＴ）フィルムが好ましい。本発明の粘着フィルムを構成するフィルム基材１の厚みは１２〜１００μｍ程度が一般的であり、１６〜５０μｍ程度の厚みのものが好ましく、２５〜３８μｍ程度の厚みのものが特に好ましい。この際、フィルム基材１の粘着剤層２側の表面は、粘着剤層２との接着力を高める目的で、コロナ処理が施されていてもよい。
【００２０】
尚、本発明では、図１に示されるようにして、粘着剤層２の保護を目的として粘着剤層面に剥離ライナー３を積層するのが一般的であり、剥離ライナー３としては、表面に離型剤がコーティングされた離型処理ＰＥＴフィルムが一般的である。又、フィルム基材１の表面側には、帯電防止剤をコーティングすることによって帯電防止層が形成されていることが好ましい。
【００２１】
本発明における粘着剤層２を形成させるには、前述の粘着成分及び可塑剤を所定割合にて配合して本発明の粘着剤を調製し、これを適当な溶剤に溶解して粘着剤溶液とし、この溶液を各種コーティング方法により基材上に形成する。この際、粘着剤溶液のコーティング方法は特に限定されるものではなく、公知の各種コーティング方法が利用でき、例えば、ダイコーター、コンマコーター、ナイフコーター、グラビアコーター、ロールコーター等が使用できる。本発明では、粘着剤層２の厚さは特に限定されないが、乾燥後膜厚が５〜１００μｍ、好ましくは１０〜２５μｍとなるように塗布される。
【００２２】
可塑剤として前述のポリエーテル類が添加された粘着剤をコーティングすることにより形成された粘着剤層２を有する本発明の粘着フィルムは、粘着剤層２の粘着力が０．００１〜５．０Ｎ／２５ｍｍの範囲内、好ましくは０．００１〜３．０Ｎ／２５ｍｍの範囲内であり、携帯電話等のガラス基板の表面を保護する目的で使用される粘着フィルムとして適した粘着力（低粘着力）を有している。この際、粘着剤層２の粘着力が０．００１Ｎ／２５ｍｍ未満であると、粘着力が弱く、簡単に保護粘着フィルムが剥がれ落ちる恐れがあり、逆に５．０Ｎ／２５ｍｍを越えると、粘着力が強く、容易に剥離することが困難となるので好ましくない。
又、本発明における粘着剤層２は、可塑剤として添加されたアルキレンオキシド単位を含むポリエーテル化合物によって１０12Ω未満の表面抵抗値を有するので、脂肪酸エステルを可塑剤として使用した場合（＞１０12Ω）に比べてゴミが付着しにくい。フィルムへのホコリの吸着を防ぐ帯電防止機能は一般的に表面抵抗値が１０12Ω未満で効果が表れ始め、好ましくは１０11Ω未満である。
以下、本発明の具体例を示すが、本発明はこれに限定されるものではない。
【実施例】
【００２３】
実施例１：本発明のガラス基板表面保護用粘着フィルムの製造例
まず、粘着剤層を形成するための粘着剤として、アクリル系微粘着の粘着剤（炭素数１〜１８であるアルキル基を有する（メタ）アクリル系モノマーを主成分とする（メタ）アクリル系ポリマーを主成分とし、粘着力がＳＵＳ被着体に対して０．０５〜０．５Ｎ／２５ｍｍの範囲にある粘着剤）を準備し、この粘着剤に、以下の表１の実施例に記載される３種類の市販の可塑剤ユニオールD1000（平均分子量1000）、サーフィノール485（分子量798）、ユニルーブMB7（平均分子量700）を添加した。各添加量（表１には、アクリル系ポリマー100重量部に対する重量部が示されている）にてそれぞれ添加して、３種類の本発明の粘着剤（粘着剤層形成用のコーティング液）を得た。尚、フィルム基材としては、厚み50μｍの市販のＰＥＴフィルムを準備した。
そして、上記のコーティング液をそれぞれ、乾燥後の粘着剤層厚みが20μｍとなるようにしてコーティングし、乾燥を行うことにより粘着剤層を形成させ、本発明の保護粘着フィルムを作製した。
【００２４】
同様に、比較例として、脂肪酸エステルが添加された市販の粘着剤２種類（ＤＩＣ株式会社製、製品名：CT3020及びCT3088）を準備した。またミリスチン酸イソプロピル[IPM-R]（分子量270）とパルミチン酸イソプロピル［IPP-R］（分子量298）の２種類の脂肪酸エステルを可塑剤として添加して実施例と同様にアクリル系粘着剤を準備した。この化合物を、表１に記載される添加量にて上記のアクリル系粘着剤に添加し、厚み50μｍのＰＥＴフィルム上に、乾燥後の粘着剤層厚みが20μｍとなるようにしてコーティングし、乾燥を行って、保護粘着フィルムを作製した。更に、脂肪酸エステルを添加せずに前記のアクリル系微粘着の粘着剤を、乾燥後の粘着剤層厚みが20μｍとなるように前記ＰＥＴフィルム上にコーティングし、乾燥を行って、保護粘着フィルムを作製した。
【００２５】
上記で得られた本発明の保護粘着フィルム及び比較例の保護粘着フィルムについてそれぞれ、再剥離性、エア抜け時間、表面抵抗値を評価した。各評価方法は以下の通りである。
（再剥離性）
測定試料（保護粘着フィルム）を25mm×150mmの大きさに切り、被着体（ガラス板）に貼り合わせて、２ｋｇゴムローラーで一往復圧着し、80℃×240時間保存、60℃95%RH×240時間保存、対候性試験500時間（サンシャインウェザーメーターを使用）を行なった後、保護粘着フィルムの再剥離が可能であるか否かを評価した。
（エア抜け時間）
測定を行う試料（保護粘着フィルム）を80mm×80mmの大きさに切り、温度23℃、相対湿度50％の雰囲気下で、４インチ角の大きさのガラス板の表面に接触させ、気泡が抜けるのに要する時間を計測した。
（表面抵抗値）
測定装置として超絶縁計（東亜ディーケーケー社製のSM-8200）を用いて表面抵抗値を測定した。
上記の測定により得られた結果を、以下の表１に示す。
【００２６】
【表１】
2015044959.tif 000003
【００２７】
上記表１に示されるように、可塑剤として特定のポリエーテル化合物を含む粘着剤層を有した本発明の粘着フィルムは、可塑剤を含まない従来の粘着フィルムよりも、エア抜け時間が短く、しかも、粘着剤層の表面抵抗値が小さいことが確認された。又、本発明の粘着フィルムは、従来の脂肪酸エステルが添加された粘着フィルムよりも、粘着剤層の表面抵抗値が小さく、粘着力の点においても、携帯電話等のガラス基板の表面を保護する目的で使用される粘着フィルムとして適した粘着力を有していることが確認された。
【産業上の利用可能性】
【００２８】
本発明の粘着剤を用いて製造された粘着フィルムは、携帯電話やディスプレイ等のガラス基板表面の傷や汚れを防止するためのフィルムとして好適であり、シリコーン粘着剤がコーティングされた粘着フィルムに比べて安価であるという利点を有している。
【符号の説明】
【００２９】
１  フィルム基材
２  粘着剤層
３  剥離ライナー（離型処理フィルム）
【図１】
2015044959.tif 000004